(57)【特許請求の範囲】
【請求項１】
少なくとも第１ウェブ層、第１基布層、活性粉体層、第２ウェブ層、第２基布層が順次積層され、これをニードリングして一体化されてなるフェルトの製造方法であって、
前記活性粉体層が、酸化チタン、酸化バナジウム、酸化銀、酸化タングステン、酸化ケイ素、酸化アルミニウム、酸化ジルコニウム、酸化モリブデン、酸化コバルト、酸化銅、酸化マンガンから選ばれる１種以上の金属酸化物を、ポリビニルアルコール（ＰＶＡ）、カルボキシメチルセルロース、エチルセルロース、キサンタンガム、グアーガム、アラビアゴム、アルギン酸塩、ポリアクリル酸塩、酢酸ビニルから選ばれる１種以上の増粘結合剤を含む水溶液に加えてなるスラリーを前記第２ウェブ層と面する前記第１基布層に塗布し、前記ニードリングによる一体化の前または後に１００〜２００℃で熱処理して形成されることを特徴とするフェルトの製造方法。
【請求項２】
前記活性粉体層が、前記金属酸化物に加えさらに活性炭を含んで構成されることを特徴とする請求項１に記載のフェルトの製造方法。
【請求項３】
前記第１ウェブ層および前記第２ウェブ層がそれぞれ、フッ素繊維、ポリエステル繊維、ポリアミド繊維、アクリル繊維、アラミド繊維、ポリフェニレンスルフィド繊維、木綿繊維、ガラス繊維、無機繊維から選ばれる１種以上を構成材とすることを特徴とする請求項１に記載のフェルトの製造方法。
【請求項４】
前記第１基布層および前記第２基布層がそれぞれ、フッ素繊維、ポリエステル繊維、ポリアミド繊維、アクリル繊維、アラミド繊維、ポリフェニレンスルフィド繊維、木綿繊維、ガラス繊維、無機繊維から選ばれる１種以上を構成材とすることを特徴とする請求項１に記載のフェルトの製造方法。
【発明の詳細な説明】
【技術分野】
【０００１】
本発明は、フィルターの製造方法であり、さらに詳しくは有害物質を分解する機能を有するフィルターの製造方法に関するものである。
【背景技術】
【０００２】
焼却炉からの排ガスには、ダストとともにダイオキシン類や窒素酸化物（ＮＯｘ）など人間を含む生物の生活に有害な成分を含んで排出される。ダストはバグフィルター、電気集塵機により除去されるが、ダイオキシン類や窒素酸化物（ＮＯｘ）などは、分解触媒により分解させるか、活性炭などで吸着させるなどの方法がとられる。
【０００３】
これまでに、有害物質を分解する方法として、無機質繊維方面に薄膜状に酸化チタンをコーティングした触媒フィルター基材〔特許文献１参照〕、ガラス繊維クロスを酸化チタンゾルに含浸して熱処理し、さらにメタバナジン酸アンモニウムを含浸させて熱処理してガラス繊維表面に触媒を付着せしめる方法〔特許文献２参照〕、ガラス繊維をコロイダルチタニアに浸漬またはスプレーして担持させ、チタニア粒子の被膜を形成させる方法〔特許文献３参照〕などが提案された。しかし、ガラス繊維など繊維表面に触媒を担持させただけでは、通過するガスとともに触媒が飛散してしまい、長期の効果持続が難しいという問題があった。
【０００４】
その対策として、ダストの除去用基布、有害物質を吸着除去するための基布および有害物質を分解する触媒成分を有する基布とをそれぞれ順に無機バインダーによって積層した排ガス処理用濾布〔特許文献４参照〕、有害物質を分解する触媒を中間層に配置し、片側に除塵層、他側に支持層を積層構造にした有害物除去フィルター〔特許文献５参照〕など触媒の飛散を抑える提案がなされたが、微細粒子の触媒が支持層である基布の織目の隙間から出ていくことがあり満足のいくものではなかった。
【０００５】
さらに、濾布内に微粒子状の触媒を担持させ、さらに微細孔を有する多孔質膜を密着させて触媒の脱落を抑える構成〔特許文献６、特許文献７参照〕の提案があるが、多孔質膜が破れてしまうことがあり、また多孔質膜でのガスの流通がよくないことから満足のいく改善とはなっていない。また、ダストを捕集する層／触媒繊維の層／耐磨耗性を有する層に構成させた触媒フィルター材〔特許文献８参照〕、触媒を付着させた不織布に、ポリアミドイミドなどのポリマー溶液を含浸コーティングして加熱処理し触媒を繊維上に固定化する方法〔特許文献９参照〕などの提案があるが、触媒がポリマーで被覆されると、触媒表面の活性点が露出しないことで本来の触媒機能がなくなるという欠点がある。
【０００６】
また、触媒が離散しないように、バグフィルターの内側または外側に、バグフィルターの濾布を通過した排ガスが接触するように触媒を担持した網状基材を設けた排ガス浄化装置〔特許文献１０参照〕、筒状のフィルター本体の内部に触媒を担持したフィンを放射状に配置して、先ず筒状のフィルターにより排ガス中のダストを除去し、次いで内部の放射状フィンと接触してＮＯｘやダイオキシン類を分解させるバグフィルター構造〔特許文献１１参照〕などの提案がなされた。この他、バグフィルターを構成する繊維集合体に光触媒反応性物質を担持させ、紫外線の発生する光源とともに設置したバグハウス型集塵装置〔特許文献１２参照〕などの提案もある。
【０００７】
【特許文献１】特開平３−２２１１４６号公報
【特許文献２】特開平９−２２０４６６号公報
【特許文献３】特許３１３８３１２号公報
【特許文献４】特開平１１−３０９３１６号公報
【特許文献５】特開２００３−２７５５１５号公報
【特許文献６】特開平１１−３０９３１７号公報
【特許文献７】特開平１０−２３０１１９号公報
【特許文献８】特開２００３−２６５９６７号公報
【特許文献９】特開平１０−３２８５１５号公報
【特許文献１０】特開平１１−１９４７７号公報
【特許文献１１】特開２００１−２６９５２８号公報
【特許文献１２】特開２００３−２９９９２６号公報
【発明の開示】
【発明が解決しようとする課題】
【０００８】
上記のように、有害物質を分解させる触媒をフェルトにどのようにして固定するかが焦点となるが、微細粒子である触媒をフェルトに安定に付着され、しかもバグフィルターなどにおける逆洗のように反対方向のガスの流れたときにも耐えられることが重要である。
【０００９】
かかる観点から、本発明の目的は、触媒などの微粒子が、それらの機能を喪失せずに、フェルト中に安定に存在し、通常のガスの流れのときはもちろん、逆洗など逆にガスが流れたときにも飛散することがないようにした触媒を含むフェルトとすることができるフェルトの製造方法を提供することにある。
【課題を解決するための手段】
【００１０】
上記課題を解決すべく本発明請求項１は第１ウェブ層、第１基布層、活性粉体層、第２ウェブ層、第２基布層が順次積層され、これをニードリングして一体化されてなるフェルトの製造方法であって、活性粉体層が、酸化チタン、酸化バナジウム、酸化銀、酸化タングステン、酸化ケイ素、酸化アルミニウム、酸化ジルコニウム、酸化モリブデン、酸化コバルト、酸化銅、酸化マンガンから選ばれる１種以上の金属酸化物を、ポリビニルアルコール（ＰＶＡ）、カルボキシメチルセルロース、エチルセルロース、キサンタンガム、グアーガム、アラビアゴム、アルギン酸塩、ポリアクリル酸塩、酢酸ビニルから選ばれる１種以上の増粘結合剤を含む水溶液に加えてなるスラリーを第１基布層の第２ウェブ層と面する側に塗布し、ニードリングによる一体化の前または後に１００〜２００℃で熱処理して形成されることにある。
【００１１】
請求項２は、請求項１に記載のフェルトの製造方法において、活性粉体層が、前記の金属酸化物に加えさらに活性炭を含んで構成されている。
【００１２】
請求項３は、請求項１に記載のフェルトの製造方法において、第１ウェブ層および第２ウェブ層が、フッ素繊維、ポリエステル繊維、ポリアミド繊維、アクリル繊維、アラミド繊維、ポリフェニレンスルフィド繊維、木綿繊維、ガラス繊維、無機繊維から選ばれる１種以上を構成材としている。
【００１３】
請求項４は、請求項１に記載のフェルトの製造方法において、第１基布層および第２基布層が、フッ素繊維、ポリエステル繊維、ポリアミド繊維、アクリル繊維、アラミド繊維、ポリフェニレンスルフィド繊維、木綿繊維、ガラス繊維、無機繊維から選ばれる１種以上を構成材としている。
【発明の効果】
【００１４】
本発明の効果として微粒子状の触媒が、触媒機能を喪失せずにフェルト中に安定に存在し、かつガスの流れとともに飛散することがないフェルトが製造される。
【発明を実施するための最良の形態】
【００１５】
本発明が対象とするフェルトは、少なくともウェブ層、基布層、活性粉体層、ウェブ層、基布層が順次積層された積層構造でなり、これらをニードリングして一体化されたものであり、積層構造は、便宜的に「第１ウェブ層、第１基布層、活性粉体層、第２ウェブ層、第２基布層」としている。
ここで、活性粉体層に用いる活性粉体は、酸化チタン、酸化バナジウム、酸化銀、酸化タングステン、酸化ケイ素、酸化アルミニウム、酸化ジルコニウム、酸化モリブデン、酸化コバルト、酸化銅、酸化マンガンから選ばれる１種以上の金属酸化物であり、これを、ポリビニルアルコール（ＰＶＡ）、カルボキシメチルセルロース、エチルセルロース、キサンタンガム、グアーガム、アラビアゴム、アルギン酸塩、ポリアクリル酸塩、酢酸ビニルから選ばれる１種以上の増粘結合剤を含む水溶液に加えてスラリーとして第１基布層と第２ウェブ層の間に塗布される。
【００１６】
第１ウェブ層は、フェルトの片方の表面に露出する層となり、本発明の方法で製造されたフェルトをバグフィルターとする場合は粉塵など微粒子を捕捉する層となる。第１ウェブ層に用いる材料は、フッ素繊維、ポリフェニレンスルフィド繊維、アラミド繊維、ポリアミド繊維、ポリエステル繊維、アクリル繊維などの合成繊維、木綿、羊毛などの天然繊維、ガラス繊維、セラミック繊維などの無機繊維などの無機繊維、ステンレス繊維などの金属繊維など任意に１種以上が選ばれ、さらにその他の種類の繊維が混合されたものであってもよい。繊維の形状は、フェルトとして機能すればよく特に限定するものではないが、代表的には０．８〜１０．０ｄｔｅｘの繊維を長さは２〜１００ｍｍに切断されたものであり、目付けを３０〜３００ｇ／ｃｍ２程度にする。
【００１７】
第１基布層は、第１ウェブ層の支持体となり、かつ後述の活性粉体層の塗布面となるものである。第１基布層に用いる材料は、フッ素繊維、ポリフェニレンスルフィド繊維、アラミド繊維、ポリアミド繊維、ポリエステル繊維、アクリル繊維などの合成繊維、木綿、羊毛などの天然繊維、ガラス繊維、セラミック繊維などの無機繊維、ステンレス繊維などの金属繊維など任意に１種以上が選ばれ、さらにその他の種類の繊維が混合されたものであってもよい。基布の形状は、例えば、マルチフィラメント、モノフィラメント、スパンヤーンを朱子織、あるいは平織して、目付け５０〜１０００ｇ／ｍ２とした織布である。
【００１８】
活性粉体層は、本発明の方法で製造されたフェルトにおける特別の機能を担う部分であり、空気中のダイオキシン類や窒素酸化物を分解させる触媒を含み、さらに活性炭を含むこともできる。
【００１９】
ダイオキシン類や窒素酸化物は、空気中で金属酸化物を触媒として分解されることは知られている。本発明ではダイオキシン類や窒素酸化物の分解触媒として、酸化チタン、酸化バナジウム、酸化銀、酸化タングステン、酸化ケイ素、酸化アルミニウム、酸化ジルコニウム、酸化モリブデン、酸化コバルト、酸化銅、酸化マンガンなどの金属酸化物、好ましくは酸化チタン、酸化バナジウム、酸化銀を用いる。金属酸化物は、１種単独でもよくあるいは２種以上を混合して用いてもよい。金属酸化物が触媒として作用するには、ダイオキシン類や窒素酸化物を含む空気との接触が問題となるので、金属酸化物は粒径が小さいほどよい。しかし、超微粒子ではガスとともにフェルトの外に飛散し易くなるので、実用的には粒径が５〜５００μｍ、好ましくは２５０〜３５０μｍである。
【００２０】
活性粉体層は、上記金属酸化物の一種以上と、さらに活性炭が混合されていてもよい。活性炭は、ダイオキシン類や窒素酸化物を吸着し、同時に高温条件下で脱着も進行する。これにより活性粉体層におけるダイオキシン類や窒素酸化物の滞留時間を長くすることができ、触媒との接触時間を長くして分解効率を上げることになる。活性炭は多孔性であるので、見かけの粒径が大きくとも機能を果たすことができる。しかし、フェルトに挟み込んで後でニードリングすることを考慮すれば、見かけの粒径が好ましくは５〜２０００μｍ、さらに好ましくは１０〜１０００μｍである。活性炭の混合量は、任意に決められるが、金属酸化物と活性炭それぞれの効果を期待するには金属酸化物と活性炭の混合比が１００：（１０〜１５０）程度である。
【００２１】
金属酸化物、あるいはこれに活性炭を加えた活性粉体は、粉体のままフェルトに挟み込むのは、取扱いが煩雑で、かつこれら活性粉体をフェルト面に均一に配置することが難しい。従って、本発明の方法では、これらの粉体を粘稠水溶液に加えて粘稠なスラリーとし、これを第１基布の片面（第１ウェブとは反対の面）に塗布し易く、かつ塗布後は粉体粒子相互および第１基布面に付着し易くする。このように粘度を上げ、かつ付着させるために加える増粘結合剤は、そのまま残るとフェルトとしたとき通気を妨げることがあるので、ニードリングしてフェルトとした後、あるいはバグフィルターなど使用形態にした後、熱を加えて分解させる。そのためには、増粘結合剤は、熱により分解し易いものでなければならず、具体的にはポリビニルアルコール（ＰＶＡ）、カルボキシメチルセルロース、エチルセルロース、キサンタンガム、グアーガム、アラビアゴム、アルギン酸塩、ポリアクリル酸塩、酢酸ビニルなどがある。
【００２２】
粘稠スラリー中の活性粉体は、実用的にはスラリー中５０〜７０重量％程度であり、これを第１基布の片面に塗るのがよい。活性粉体スラリーは、塗布してそのままフェルトを製作してもよいが、塗布の後に軽く乾燥させて粘着性を少なくしてからフェルト製作に用いるのがよい。塗布量は、多い程有利であるが、実用的には乾燥後で１００〜６００ｇ／ｍ２程度である。
【００２３】
第２ウェブ、第２基布は、基本的にそれぞれ第１ウェブ、第１基布と同じ群から選ばれる。これらは、それぞれ第１ウェブ、第１基布と同じ材料、性状でもよく、あるいは別の素材、性状であってもよい。
【００２４】
以上の第１ウェブ層、第１基布層、活性粉体層、第２ウェブ層および第２基布層をそれぞれ積層させ、これをニードリングして一体化させる。ニードルの条件は、特に限定するものではないが、１００〜１５００万本／ｃｍ２程度である。
【００２５】
このニードリングにより、第１ウェブ層、第１基布層、第２ウェブ層および第２基布層が一体化されるとともに、第１基布層と第２ウェブ層に挟まれて活性粉体層が存在することになる。活性粉体層は、第１基布層における第２ウェブ層と面する側に活性粉体スラリーを塗布した時点では、第１基布層と第２ウェブ層の間に活性粉体を含む塗膜の状態であるが、これを加熱することで増粘結合剤が分解されて活性粉体だけとなる。すなわち、ニードリングの前または後で熱処理される。あるいはバグフィルターなど使用形態とした後で熱処理することであってもよい。熱処理により増粘結合剤が分解されて除かれ、活性粉体の各粒子は、ウェブ繊維の網に取り囲まれて存在し、固定される。これにより例えばバグフィルターとして第１ウェブの方からガスが流れるときはもちろん、逆洗などで第２基布から第２ウェブを通ってガスが流れるときも、活性粉体が外部に飛散することがなくなる。
【００２６】
上記のように、本発明は活性粉体層の増粘結合剤を分解することが必須である。そのためにニードリング前または後に熱処理してフェルトとする。あるいは、フェルトの使用時に分解に必要な熱が加わる場合には、特別に熱処理工程を設けるに及ばないことがある。熱処理に必要な温度は、増粘結合剤の種類、熱の加わる時間にも依るが、通常１００〜２００℃で３０分〜２４時間程度あれば充分である。
【００２７】
本発明の方法により製造されたフィルターの使用条件は、目的とする機能、用いる活性粉体に依り異なるが、例えば、ダイオキシン類の分解を目的とするときは、排ガスとともに１５０〜２５０℃で、窒素酸化物の分解を目的とするときは、好ましくはバグフィルターの上流側で排ガス中にアンモニアを注入しつつ１５０〜２５０℃で行う。この条件で金属酸化物は、ダイオキシン類の分解、窒素酸化物の分解の触媒として機能するものを適宜選んで用いられる。
【実施例】
【００２８】
（１）各層の製造
ウェブ層；第１ウェブ、第２ウェブともに、繊度３．３ｄｔｅｘ、長さ７０ｍｍのポリテトラフルオロエチレン（ＰＴＦＥ）綿を用い、それぞれ目付け２７０ｇ／ｍ２とした。
基布層；第１基布、第２基布ともに、繊度４４０ｄｔｅｘの、目付け１０４ｇ／ｍ２のＰＴＦＥ繊維平織を用いた。
活性粉体層−１；いずれも粒径３０〜５０μｍの酸化チタン、酸化タングステン、その他（シリカ分など）を８０：８：１２（重量比）の割合で混合し、ＰＶＡ〔日本合成化学工業（株）、「ＧＬ−０５」（商品名）〕の３重量％水溶液に加えてよく混練し、固体分６０重量％のスラリーとした。このスラリーを第１基布の第１ウェブとは反対面に固体分が約４００ｇ／ｍ２となるよう塗布した。
活性粉体層−２；上記酸化チタン、酸化タングステン、その他（シリカ分など）の混合物と活性炭〔二村化学工業（株）製、「太閤ＳＡ１０００−Ｗ５０」（商品名）、平均粒径１０μｍ、比表面積１，３００ｍ２／ｇ〕を１００：１０（重量比）の割合で混合し、これを上記と同様にＰＶＡの３重量％水溶液に加えてよく混練し、固体分６０重量％のスラリーとし、第１基布の第１ウェブとは反対面に固体分が約４００ｇ／ｍ２となるよう塗布した。
【００２９】
（２）フェルトの製造
本発明の方法による触媒担持フィルター；第１ウェブ層／第１基布層／活性粉体層／第２ウェブ層／第２基布層に積層させ、これを約３５０万本／ｍ２（総植毛本数）でニードリングして絡み合わせ、１８０〜２００℃で２４時間加熱した。このフェルトの断面写真を図１、図２に示した。図２は、図１の部分拡大したものである。図１，２の断面写真においては、上から第１ウェブ層／第１基布層／活性粉体層／第２ウェブ層／第２基布層であり、基布層はその構成繊維の断面が見えている。
【００３０】
比較に用いたフィルター（ディッピングにより触媒を担持）；基布１０４ｇ／ｍ２（繊度４４０ｄｔｅｘのＰＴＦＥ繊維を用いた平織の基布）の両面に２９８ｇ／ｍ２（繊度３．３ｄｔｅｘ×長さ７０ｍｍのＰＴＦＥ繊維）のウェブをニードリングして目付７００ｇ／ｍ２のＰＴＦＥフィルターとした。このＰＴＦＥフィルターに、ディッピングコートマシンにて触媒を含むスラリーを含浸して固形分約４００ｇ／ｍ２含浸させた。尚、触媒を含むスラリーは、酸化チタン、酸化タングステン、その他（シリカ分など）を８０：８：１２（重量比）の割合で混合した混合粉体を、ＰＶＡの３重量％水溶液に入れてよく混練して固体分６０重量％とした。
【００３１】
（３）触媒の脱落試験
予め重量測定した２５ｃｍ四方のフィルターをステンレス製の枠で固定し、その固定したフィルター表面（清浄面からろ過面に向けて）に４ｋｇｆ／ｃｍ２のパルスエアーを約０．１秒間吹き付けた。３０，０００回噴射を繰り返した後、フィルターを枠から外し、その重量を測定した。この時の減量分を触媒の脱落量とした。
【００３２】
結果を表１に示す。
【表１】
0004582475.tif 000002
【００３３】
バグフィルターは、一般にパルスエアー（２〜７ｋｇｆ／ｃｍ２）を噴射して表面に堆積したダストを払い落としている。触媒坦持フィルターでは、このパルスエアーによって、フィルター内に坦持した触媒が脱落していき、やがて実質消失してしまう。本発明の方法による触媒担持フィルターは、３０，０００回のパルスエアー噴射で９８．８％の触媒が保持されていた。このパルス回数は、焼却炉で使用した場合の約５年分に相当する。ＰＴＦＥフィルターの一般的な耐久性が、３〜４年程度であることを考えると、使用中にダイオキシン類除去性能が、大きく低下することがないと考えれ、この触媒坦持フィルターの優位性が示された。
【００３４】
（４）ダイオキシン類除去試験
流動床式ごみ焼却施設の排ガスにおいて活性粉体層−１を用いたフェルト、活性粉体層−２を用いたフェルトをそれぞれ通過させ、フィルター前後のガス中のダイオキシン類濃度を測定した。
【００３５】
得られた結果を表２に示す。
【表２】
0004582475.tif 000003
本発明の方法で製造されたフィルターで高いダイオキシン除去効率が得られた。
【産業上の利用可能性】
【００３６】
本発明のフェルト製造方法は、微粒子状の触媒を、触媒機能を喪失せずにフェルト中に安定に存在させることができ、製造されたフェルトは、触媒がガスの流れとともに飛散せず、また逆洗によっても飛散せず、従って長期間に亘って触媒機能を維持させることができる。
【図面の簡単な説明】
【００３７】
【図１】実施例で製造したフェルトの断面写真である。
【図２】図１の部分拡大した断面写真である。
【図１】
0004582475.tif 000004
【図２】
0004582475.tif 000005